【誤訳訂正書】
【提出日】令和3年10月11日(2021.10.11)
【誤訳訂正１】
【訂正対象書類名】特許請求の範囲
【訂正対象項目名】全文
【訂正方法】変更
【訂正の内容】
【特許請求の範囲】
【請求項１】
糸（６）を含むか又は糸（６）からなる少なくとも１つの層を有する裏地用布地（３）であって、
前記糸（６）がリヨセルフィラメント（７）を含むか又はリヨセルフィラメント（７）からなり、
コンディショニングされた状態（conditioned state）で、前記糸（６）中の前記リヨセルフィラメント（７）の平均線密度が０．８〜１．５ｄｔｅｘであり、
前記裏地用布地（３）は、５回洗濯した後の総洗濯収縮率が１０％以下である
裏地用布地（３）。
【請求項２】
各糸（６）が３０〜２００ｄｔｅｘの線密度を有する、請求項１に記載の裏地用布地（３）。
【請求項３】
５回洗濯した後の各糸（６）の一方向の洗濯収縮率が３．５％以下である、請求項２に記載の裏地用布地（３）。
【請求項４】
コンディショニングされた状態において、前記リヨセルフィラメント（７）の平均乾燥引張強度（average dry tenacity）が３０ｃＮ／ｔｅｘ以上である、請求項１〜３のいずれか１項に記載の裏地用布地（３）。
【請求項５】
コンディショニングされた状態において、前記リヨセルフィラメント（７）の平均乾燥破断伸度が６％以上である、請求項１〜４のいずれか１項に記載の裏地用布地（３）。
【請求項６】
染色されている、請求項１〜５のいずれかに記載の裏地用布地（３）。
【請求項７】
染料が反応性染料である、請求項６に記載の裏地用布地（３）。
【請求項８】
前記糸（６）が樹脂仕上げ剤を含む、請求項１〜７のいずれか１項に記載の裏地用布地（３）。
【請求項９】
前記裏地用布地（３）の少なくとも１つの層は織られており、前記糸（６）として緯糸（１４、６）及び経糸（１３、６）からなるか、又は前記糸（６）として緯糸（１４、６）及び経糸（１３、６）を含む、請求項１〜８のいずれか１項に記載の裏地用布地（３）。
【請求項１０】
前記緯糸（１１）は、前記経糸（１３、６）における前記リヨセルフィラメント（７）よりも低い平均線密度を有するリヨセルフィラメント（７）から作製される、請求項９に記載の裏地用布地（３）。
【請求項１１】
前記経糸（１３、６）及び前記緯糸（１４、６）の少なくとも一方がリング糸である、請求項９〜１０のいずれか１項に記載の裏地用布地（３）。
【請求項１２】
請求項１〜１１のいずれか１項に記載の裏地用布地（３）からなる内側面（２）を有する衣料品（１）。
【請求項１３】
衣料品（１）の裏地用布地（３）を作製するための、１．５ｄｔｅｘ未満の平均線密度を有するリヨセルフィラメント（７）からなるか、又は１．５ｄｔｅｘ未満の平均線密度を有するリヨセルフィラメント（７）を含む糸（６）の使用であって、
前記裏地用布地（３）は５回洗濯した後の総洗濯収縮率が１０％以下である、使用。
【誤訳訂正２】
【訂正対象書類名】明細書
【訂正対象項目名】全文
【訂正方法】変更
【訂正の内容】
【発明の詳細な説明】
【発明の名称】リヨセルフィラメント裏地用布地
【技術分野】
【０００１】
本発明は、裏地用布地、並びに裏地用布地を含むか又は裏地用布地からなる裏地を有する衣類及び衣料品に関する。
【背景技術】
【０００２】
裏地用布地は、主に上着に使用され、着用者に面する衣料品の層を形成する。容易な着衣及び脱衣を可能にするために、裏地用布地は裏地用布地と下にある衣類の層又は着用者の身体との間にできるだけ摩擦が少なくなるように、滑らかな表面を有する。
【０００３】
従来技術では、天然フィラメント、例えば絹フィラメント、又はビスコースフィラメント、キュプラフィラメント、若しくはアセテートフィラメントなどが裏地用布地に使用されている。これらの種類のフィラメントにより、裏地用布地に滑らかな表面がもたらされる。さらに、それらは、快適さを増大させるのに十分な吸湿性を示す。しかしながら、絹フィラメント、ビスコースフィラメント、キュプラフィラメント、又はアセテートフィラメントは、これらのフィラメントから作製された布地が家庭で利用可能なような通常の洗濯機を用いて洗濯された場合、寸法的に安定でないという点で問題がある。これらのフィラメントから作製された裏地用布地は、１回の洗濯の後でさえ、かなりの収縮を示す。したがって、これらのフィラメントで作製された布裏地を有する衣料品は、ドライクリーニングされる必要がある。これは消費者にとって面倒である。
【０００４】
寸法安定性は、ポリアミド又はポリエステルなどの合成ポリマーのフィラメントで作られた裏地用布地によって維持される。しかしながら、これらのポリマーの吸湿性は非常に小さいため、着用するのに快適ではない。
【発明の概要】
【課題を解決するための手段】
【０００５】
上記の問題に鑑みて、本発明の目的は滑らかさ及び柔軟性の少なくとも一方に関して高品質基準を満たし、通常の家庭用洗濯機で洗濯するのに十分な寸法安定性を示す布裏地を提供することである。同時に、着心地が良くなければならない。
【０００６】
本発明によれば、この問題は糸を含むか又は糸からなり、糸がリヨセルフィラメントを含むか又はリヨセルフィラメントからなり、リヨセルフィラメントが、コンディショニングされた状態（conditioned state）で、０．８〜１．５ｄｔｅｘの平均線密度を有する、少なくとも１つの層を有する裏地用布地によって解決される。
【０００７】
このような微細なリヨセルフィラメントから作製された糸は、吸湿性であり、したがって良好な着心地がもたらされる裏地用布地をもたらす。驚くべきことに、このような微細なリヨセルフィラメントを使用することによって、裏地用布地は、通常の家庭用洗濯機で数回洗濯されても寸法的に安定であることが示された。
【０００８】
リヨセルフィラメントを使用することにより、他の人工セルロースフィラメントに対して、及び合成ポリマーに対して、セルロース溶媒がプロセス内で再循環されるため製造プロセスが環境に優しいというさらなる利点がもたらされる。
【０００９】
リヨセルフィラメントの作製方法は、米国特許第４，２４６，２２１号及びＢＩＳＦＡ（ｔｈｅ  Ｉｎｔｅｒｎａｔｉｏｎａｌ  Ｂｕｒｅａｕ  ｆｏｒ  Ｓｔａｎｄａｒｄｉｚａｔｉｏｎ  ｏｆ  Ｍａｎ−Ｍａｄｅ  Ｆｉｂｅｒｓ)の刊行物「Ｔｅｒｍｉｎｏｌｏｇｙ  ｏｆ  Ｍａｎ−Ｍａｄｅ  Ｆｉｂｒｅｓ」、２００９年版に説明されている。いずれの文献も、参考によりその全体が本明細書に含まれる。さらに、本明細書及び特許請求の範囲において使用される用語は、ＢＩＳＦＡ刊行物において定義されるとおりである。
【００１０】
国際公開第０２／１８６８２号及び国際公開第０２／７２９２９号も参照され、これらはセルロースフィラメント糸の作製方法に関するものであり、それらの全体が参照により含まれる。
【００１１】
一実施形態によれば、本発明の裏地用布地は、５回洗濯した後の洗濯収縮率が、垂直な二方向のうちの少なくとも一方、好ましくは両方において、３．５％未満であってもよい。１回の洗濯後の収縮は、垂直な二方向のうちの少なくとも一方、好ましくは両方において、２％以下であってもよい。収縮率は、好ましくは裏地用布地のサンプルのコンディショニングされた状態において測定される。
【００１２】
好ましくは、裏地用布地は織られており、垂直な二方向はそれぞれ緯糸及び経糸の方向と一致している。洗濯収縮率は、ＥＮ  ＩＳＯ  ３７５９に従って調製されたサンプルを用いてさらに測定することができる。この規格は、参照によりその全体が含まれる。さらに、洗濯は、規格ＥＮ  ＩＳＯ  ６３３０に準拠してもよい。この規格もまた、その全体が参考として含まれる。
【００１３】
サンプルの垂直方向の洗濯収縮の絶対値を加えることによって得られる５回の洗濯後の総洗濯収縮率（combined washing shrinkage）は、１０％以下、特に７％以下であってもよい。さらに、３％以下、好ましくは２％以下の１回の洗濯後の総洗濯収縮率が、本発明による裏地用布地で得られ得る。
【００１４】
布裏地が２つ以上の層からなる場合、リヨセルフィラメントからなるか又はリヨセルフィラメントを含む糸は、着用者と接触する層である。
【００１５】
本発明による織布裏地では、経糸及び緯糸の少なくとも一方が織布裏地の層全体にわたって同じ糸、すなわち経糸又は緯糸から作られ、これは０．６〜４ｄｔｅｘ、好ましくは０．８〜１．７ｄｔｅｘ、特に０．８〜１．５ｄｔｅｘの線密度を有するリヨセルフィラメントからなるか、又は０．８〜１．５ｄｔｅｘの線密度を有するリヨセルフィラメントを含む。
【００１６】
経糸及び緯糸の一方は、経糸及び緯糸のそれぞれの他方よりも小さい線密度を有するリヨセルフィラメントを含むか、又はそれらからなってもよい。好ましくは、緯糸が経糸のリヨセルフィラメントより小さな直線密度を有するリヨセルフィラメントを含むか、又はそれらから構成される。平均線密度は、好ましくは糸中のリヨセルフィラメントの全体にわたって測定される。
【００１７】
予備試験は、リヨセル繊維で作られたリング糸の使用により洗濯収縮率がさらに低くなり得ることを示している。
【００１８】
別の実施形態によれば、糸、好ましくは裏地用布地の少なくとも１つの層中の各糸は、３０〜１００本、好ましくは５０〜７０本のリヨセルフィラメントを含むか、又はそれらからなっていてもよい。糸の線密度は、３０〜２００ｄｔｅｘ、好ましくは５０〜１５０ｄｔｅｘであってよい。
【００１９】
強度は、布裏地の別の品質基準である。高い強度又は高い引張強度を有する裏地用布地は容易に引き裂かれない。したがって、別の実施形態によれば、コンディショニングされた状態のリヨセルフィラメントは、３２ｃＮ／ｔｅｘ以上、好ましくは３８ｃＮ／ｔｅｘ以上の平均乾燥引張強度（average dry tenacity）を有することが好ましい。平均乾燥引張強度の上限は、４５ｃＮ／ｔｅｘ、好ましくは４０ｃＮ／ｔｅｘとすることができる。平均乾燥引張強度は、好ましくは糸中のフィラメントの全てについて測定される。
【００２０】
本発明の裏地用布地の十分な耐久性を有するために、コンディショニングされた状態で、糸のリヨセルフィラメントの平均乾燥破断伸度が６％以上であることがさらに好ましい。コンディショニングされた状態における平均乾燥破断伸度は、６％〜８％の範囲であってもよい。平均乾燥伸度は、好ましくは糸中の全てのフィラメントを用いて決定される。
【００２１】
裏地用布地は染色、特にジェット染色又はコールドパッド染色してもよい。
【００２２】
布地は、フィブリル化を防止するための樹脂仕上げ剤をさらに含んでいてもよい。
【００２３】
本発明はさらに、衣料品、特に、上述の実施形態のうちの１つにおける裏地用布地から作られた裏地を有するアウターウェア衣料品に関する。衣料品は特に、ドレス、シャツ、ジャケット、コート、又はマントのような衣料品であってもよい。本発明はまた、０．６〜４ｄｔｅｘ、好ましくは０．８〜１．７ｄｔｅｘ、より好ましくは０．８〜１．５ｄｔｅｘの平均線密度を有するリヨセルフィラメントからなるか、又はそれを含む糸を、衣料品の裏地用布地に使用することに関する。
【００２４】
本発明の裏地用布地の少なくとも１つの層は、好ましくはもっぱらリヨセルから作られる。
【００２５】
次に、本発明の実施形態について、添付の図面及び２つの試験サンプルを参照してさらに詳細に説明する。図面において、機能及び／又は設計に関して互いに対応する要素には同じ参照番号が使用される。
【００２６】
さらに、以下に説明する実施形態の様々な特徴は、上述のように互いに独立して組み合わせることができることを理解されたい。例えば、特徴に関連する技術的効果が特定の用途において必要とされない場合、この特徴は実施形態から省略され得る。逆に、特定の特徴に関連する技術的効果が特定の用途に必要とされる場合、この特徴が実施形態に追加されてもよい。
【図面の簡単な説明】
【００２７】
【図１】本発明の布裏地を有する衣料品の概略図を示す。
【図２】本発明の布裏地の試験サンプルの概略図を示す。
【発明を実施するための形態】
【００２８】
図１は衣料品１、例えば、ドレス、シャツ、ジャケット、コート、又はマントのような外装の一部を示す。衣料品１の内側面２は、衣料品１を着用している人の身体（図示せず）に面している。衣料品１の内側には、好ましくは衣料品１の外層４とは別の層を形成する裏地用布地３が設けられている。裏地用布地３は、それ自体がいくつかの層を含んでいてもよい。
【００２９】
裏地用布地３は、例えばジェット染色又はコールドパッド染色によって染色することができる。
【００３０】
裏地３は模式的に詳細図Ａに示されるように織られていてもよい。織布５は、好ましくはリヨセルフィラメント７からなる糸６のみから織られていることが望ましい。
【００３１】
糸６のそれぞれは、望ましくは３０〜１００本のリヨセルフィラメント、特に５０〜７０本のリヨセルフィラメントから成る。
【００３２】
コンディショニングされた状態では、リヨセルフィラメント７は好ましくは３０ｃＮ／ｔｅｘ以上、好ましくは３８ｃＮ／ｔｅｘ以上の平均乾燥引張強度を有する。糸６中のフィラメント７の平均線密度は、０．６〜４ｄｔｅｘ、好ましくは０．８〜１．７ｄｔｅｘ、最も好ましくは０．８〜１．５ｄｔｅｘである。
【００３３】
コンディショニングされた状態では、フィラメントの平均乾燥破断伸度は６％以上、好ましくは６％〜８％である。糸はリヨセルフィラメントから作られており、ステープル繊維から作られていないため、裏地は滑らかである。リヨセルの吸湿特性により、快適な着心地が保証される。
【００３４】
リヨセルフィラメントから作られた裏地用布地の使用は、裏地用布地が通常の家庭用洗濯機で洗濯されても寸法的に安定であるというさらなる利点を有する。
【００３５】
特に、裏地用布地３の洗濯収縮率は、図２に示すように裏地用布地３のサンプル１０について測定される。サンプル１０は、規格ＥＮ  ＩＳＯ  ３７５９に従って調製され、主方向１１、１２は互いに垂直であり、経糸１３及び緯糸１４の方向とそれぞれ一致している。洗濯収縮率はサンプル１０について測定され、洗濯は規格ＥＮ  ＩＳＯ  ６３３０に準拠する。１回の洗濯後の垂直な二方向のいずれか１方向における洗濯収縮率は好ましくは２％以下であり、及び／又は５回の洗濯後の垂直方向の少なくとも一方向、好ましくは両方向において３．５％以下である。
【００３６】
総洗濯収縮率は、垂直な二方向のそれぞれにおける収縮の絶対値を加算することによって決定され得る。５回の洗濯後の１回の洗濯後の総収縮率は、好ましくは１０％以下、より好ましくは７％以下である。本発明の裏地用布地では、５回の洗濯後に、３％以下の総洗濯収縮率さえ達成することができる。１回の洗濯後の総洗濯収縮率は、３％以下、好ましくは２％以下であってよい。
【００３７】
緯糸１２に使用される糸６は、経糸１２に使用される糸６よりも低い線密度を有していてもよい。特に、緯糸の平均線密度は、１．２ｄｔｅｘ未満であってもよい。
【００３８】
裏地用布地３には樹脂仕上げが施されていてもよい。
【００３９】
第１の実施形態
第１の実施形態によれば、７０ｇｓｍの平織りを有する裏地用布地としての使用に適したリヨセルフィラメント織布をジッガ染色機で加工した。
【００４０】
布地を、２ｇ／ｌのアニオン性洗剤及び２ｇ／ｌの炭酸ナトリウムを含む槽中で３０分間、７０℃で予備精錬した。
【００４１】
次に、布地を温水ですすいで化学物質を除去し、その後染色した。
【００４２】
染浴を５０ｇ／ｌの硫酸ナトリウムで６０℃に設定した。５分間運転した後、６％ｏｗｇのＲｅｍａｚｏｌ  Ｎａｖｙ  ＲＧＢ(ビニルスルホン反応性染料）を１５分かけて少しずつ添加した。
【００４３】
布地を１５分間、端から端まで染色し続けた後、１８ｇ／ｌの炭酸ナトリウムを染浴中に３０分間にわたって計量供給した。染色をさらに３０分間続けて、染料が定着するまで時間を取った。次に、染浴を排水し、布地を（１）５０℃の温水、（２）１ｃｃ／ｌ酢酸（７０％）中、７０℃で１０分間の中和、（３）８０℃の水、（４）アニオン性洗剤を用いた９５℃で１０分間の煮沸、（５）８０℃の水、及び（６）冷水の６つの浴で洗濯した。
【００４４】
次いで、１ｇ／ｌアニオン性洗剤中、９５℃で１５分間処理することによって洗濯を完了させ、洗濯液が透明になるまでさらにすすいだ。
【００４５】
次に、布地をジッガ染色機から取り出し、吸引溝上を通過させて余分な水分を除去した後、テンターフレーム上、１１０℃で乾燥させた。
【００４６】
乾燥後、生地は以下のように樹脂加工された。
以下の液中、７５％のウェットピックアップでパディング。
・４５ｇ／ｌ  Ｆｉｘａｐｒｅｔ  ＥＣＯ（ＢＡＳＦ製ＤＭＤＨＥＵ樹脂）
・２０ｇ／ｌ  Ｓｉｌｉｇｅｎ  ＶＮ（軟化剤）
・１４ｇ／ｌ  Ｓｉｌｉｇｅｎ  ＳＩＮ（軟化剤）
・１５ｇ／ｌ  塩化マグネシウム
・１ｇ／ｌ  酢酸
・１ｇ／ｌ  Ｋｉｅｒａｌｏｎ  Ｊｅｔ  Ｂ濃縮液（湿潤剤）
７０〜８０％のピックアップでパディング。
１２０℃で乾燥させた後、テンターフレーム上、１７０℃で３分間硬化させる。
【００４７】
樹脂の適用により、洗濯中にフィブリル化が起こることが防止された。
【００４８】
このネイビー裏地用布地は、洗濯可能なジャケット用裏地として好適であった。
【００４９】
第２の実施形態
第２の実施形態では、裏地として使用するのに適した、７０ｇｓｍの平織りであるリヨセルフィラメント織布をジッガ染色機で加工した。
【００５０】
布地を、２ｇ／ｌのアニオン性洗剤及び２ｇ／ｌの炭酸ナトリウムを含む槽中、７０℃で３０分間予備精錬した。次に、布地を温水ですすぎ、化学物質を除去した。次いで、布地を、６０℃に設定した染浴を用いて５０ｇ／ｌの硫酸ナトリウムで染色した。５分間運転した後、８％ｏｗｇのＲｅｍａｚｏｌ  Ｍｉｄｎｉｇｈｔ  Ｂｌａｃｋ  ＲＧＢ(二反応性ビニルスルホン染料）を１５分かけて少しずつ添加した。
【００５１】
布地を１５分間、端から端まで染色し続けた後、２０ｇ／ｌの炭酸ナトリウムを染浴中に３０分間にわたって計量供給した。染色をさらに４０分間続けて、染料が定着するまで時間を取った。次に、染浴を排水し、布地を（１）５０℃の温水、（２）１ｃｃ／ｌ酢酸（７０％）中、７０℃で１０分間の中和、（３）８０℃の水、（４）アニオン性洗剤を用いた９５℃で１０分間の沸騰、（５）８０℃の水、及び（６）冷水の６つの浴で洗濯した。次いで、１ｇ／ｌのアニオン性洗剤中、９５℃で１５分間処理することによって洗濯を完了させ、洗濯液が透明になるまでさらにすすいだ。
【００５２】
次に、布地をジッガ染色機から取り出し、吸引溝上を通過させて余分な水分を除去した後、テンターフレーム上、１１０℃で乾燥させた。
【００５３】
黒色布地は、フィブリル化を起こさずに家庭用洗濯に適していた。
【実施例】
【００５４】
以下の実施例は、アセテートフィラメント、ビスコースフィラメント、及びキュプラフィラメントから作製された裏地用布地よりも優れた本発明のリヨセル裏地用布地の特性を示す。
【００５５】
表１の実施例１〜３は本発明のリヨセル裏地用布地の特性を示し、表２の比較例１〜５は、アセテートフィラメント、ビスコースフィラメント、及びキュプラフィラメントから作製された裏地用布地の特性を示す。
【００５６】
実施例１〜３の布裏地を作製した糸は、次のようにして作製した。
【００５７】
サンプル１、２及び３を作製して、８０〜９５ｇ／ｍ２の範囲の裏地用織布材料を得た。サンプル１〜３の形状、材料、及び特性を表１にまとめた（重量、密度、織り方、糸構造）。
【００５８】
パルプ（セルロース）に、７８％水性Ｎ−メチルモルホリン−Ｎ−オキシド（ＮＭＭＯ）溶液、並びに安定剤及び添加剤を含浸させた。得られた懸濁液は、１１．６％のセルロース、６８％のＮＭＭＯ、２０．４％の水、及び安定剤ＧＰＥを含有していた。パルプは亜硫酸塩と硫酸セルロースの混合物からなっていた。
【００５９】
得られたスラリーから、剪断、真空、及び加熱下で余分な水を蒸発させて、繊維を含まない紡糸溶液を得た。紡糸溶液は１３％のセルロース及び７５．３％のＮＭＭＯを含有し、残りの部分は水であった。
【００６０】
紡糸溶液を濾過し、紡糸溶液がノズルを通してエアギャップ中に押し出される乾燥−湿式プロセスにおいて１１４℃で押し出しを行った。押し出し工程を安定化させるために、エアギャップに空気流を供給した。
【００６１】
エアギャップを横切った後、セルロースを１０%のＮＭＭＯを含有し、残りの部分は水である紡糸浴中で沈殿させた。
【００６２】
こうして得られたエンドレスフィラメントを水で洗濯し、仕上げ剤を含浸させ、乾燥させ、ボビンに巻き取った。単一フィラメント群からなるマルチフィラメントを生成した。マルチフィラメントから、撚りのないフィラメント糸を作製した。フィラメント糸から、本発明の布裏地を織った。糸の線密度は２０〜２００ｄｔｅｘ、好ましくは５０〜１５０ｄｔｅｘであった。
【００６３】
作製プロセスの他の詳細については、米国特許第４，２４６，２２１号、国際公開第０２／１８６８２号、及び国際公開第０２／７２９２９号を参照されたい。
【００６４】
布地裏地はＥＮ  ＩＳＯ  ６３３０に規定されているように、洗剤としてのＨｅｎｋｅｌ  ＡＧ＆Ｃｏ．ＫＧａＡ製のＦｅｗａ  Ｒｅｎｅｗ  ３Ｄ  Ｃｏｌｏｒ  Ｅｆｆｅｃｔ及び４０℃の非軟水化洗浄水を用いて洗濯した。各洗濯後、ドラム乾燥を使用した。収縮率は、ＥＮ  ＩＳＯ  ３７５９に従って調製したサンプルを用いて、２０℃で６５％の湿度を有する大気でコンディショニングした後に測定した。
【００６５】
比較例４〜９の裏地用布地は、市販の織布から得られたものである。実施例１〜３と同様に洗濯、乾燥、コンディショニングを行った。
【００６６】
リヨセル糸から作製された本発明の裏地用布地は、１回及び５回の洗濯後の裏地用布地と比較して、優れた寸法安定性を有することが分かる。
【００６７】
さらに、実施例１〜３のリヨセルフィラメントの線密度は、比較例１〜５よりも低いことが分かる。
【００６８】
【表１】
2020536183.tif 000001
【００６９】
【表２】
2020536183.tif 000002
本開示に係る態様には以下の態様も含まれる。
＜１＞  糸（６）を含むか又は糸（６）からなる少なくとも１つの層を有する裏地用布地（３）であって、前記糸（６）がリヨセルフィラメント（７）を含むか又はリヨセルフィラメント（７）からなり、コンディショニングされた状態（conditioned state）で、前記糸（６）中の前記リヨセルフィラメント（７）の平均線密度が０．６〜４ｄｔｅｘである裏地用布地（３）。
＜２＞  ５回洗濯した後の総洗濯収縮率が１０％以下である裏地用布地（３）。
＜３＞  各糸（６）が３０〜２００ｄｔｅｘの線密度を有する、＜１＞又は＜２＞に記載の裏地用布地（３）。
＜４＞  ５回洗濯した後の各糸（６）の一方向の洗濯収縮率が３．５％以下である、＜３＞に記載の裏地用布地（３）。
＜５＞  コンディショニングされた状態において、前記リヨセルフィラメント（７）の平均乾燥引張強度（average dry tenacity）が３０ｃＮ／ｔｅｘ以上である、＜１＞〜＜４＞のいずれか１項に記載の裏地用布地（３）。
＜６＞  コンディショニングされた状態において、前記フィラメント（７）の平均乾燥破断伸度が６％以上である、＜１＞〜＜５＞のいずれか１項に記載の裏地用布地（３）。
＜７＞  染色されている、＜１＞〜＜６＞のいずれかに記載の裏地用布地（３）。
＜８＞  染料が反応性染料である、＜７＞に記載の裏地用布地（３）。
＜９＞  前記糸（６）が樹脂仕上げ剤を含む、＜１＞〜＜８＞のいずれか１項に記載の裏地用布地（３）。
＜１０＞  前記裏地用布地（３）の少なくとも１つの層は織られており、前記糸（６）として緯糸（１４、６）及び経糸（１３、６）からなるか、又は前記糸（６）として緯糸（１４、６）及び経糸（１３、６）を含む、＜１＞〜＜９＞のいずれか１項に記載の裏地用布地（３）。
＜１１＞  前記緯糸（１１）は、前記経糸（１３、６）における前記リヨセルフィラメント（７）よりも低い平均線密度を有するリヨセルフィラメント（７）から作製される、＜１０＞に記載の裏地用布地（３）。
＜１２＞  前記経糸（１３、６）及び前記緯糸（１４、６）の少なくとも一方がリング糸である、＜１０＞〜＜１１＞のいずれか１項に記載の裏地用布地（３）。
＜１３＞  ＜１＞〜＜１２＞のいずれか１項に記載の裏地用布地（３）からなる内側面（２）を有する衣料品（１）。
＜１４＞  １．５ｄｔｅｘ未満の平均線密度を有するリヨセルフィラメント（７）からなるか、又は１．５ｄｔｅｘ未満の平均線密度を有するリヨセルフィラメント（７）を含む、衣料品（１）の裏地用布地（３）を作製するための糸（６）の使用。
【符号の説明】
【００７０】
１  衣料品
２  内側面
３  裏地用布地
４  外層
５  織布
６  糸
７  リヨセルフィラメント
１０  サンプル
１１、１２  サンプルの垂直方向
１３  経糸
１４  緯糸